(57)【特許請求の範囲】
【請求項１】
電子部品をシート基材に対して加圧して、上記電子部品の電極が上記基材の表面より露出しないように、当該基材中に当該電子部品を埋設する工程と、
上記基材表面に対して、プラズマ放電加工を実施すること、あるいは、研磨加工を実施した後、さらに上記プラズマ放電加工を実施することにより、上記電子部品の上記電極を上記基材表面に露出させる工程とを備え、
上記埋設工程及び上記露出工程の実施により、上記基材表面より上記電極が露出された状態で当該電子部品が当該シート基材中に埋設された電子部品実装済み部品を製造することを特徴とする電子部品実装済み部品の製造方法。
【請求項２】
熱可塑性樹脂により形成された基材を加熱しながら、当該基材に対して電子部品を加圧して、上記電子部品の電極が上記基材の表面より露出しないように、当該基材中に当該電子部品を埋設する工程と、
上記基材表面に対して、プラズマ放電加工を実施すること、あるいは、研磨加工を実施した後、さらに上記プラズマ放電加工を実施することにより、上記電子部品の上記電極を上記基材の表面に露出させる工程とを備え、
上記埋設工程及び上記露出工程の実施により、上記基材表面より上記電極が露出された状態で当該電子部品が当該基材中に埋設された電子部品実装済み部品を製造することを特徴とする電子部品実装済み部品の製造方法。
【請求項３】
上記電子部品は、上記電極として複数の電極パッド上に突起状電極が形成された半導体素子であって、
上記埋設工程において、ステージ上に配置された上記基材に対して上記半導体素子の電極面を加圧して、当該半導体素子を上記基材中に埋設するとともに、上記埋設された状態の上記それぞれの突起状電極を上記ステージに加圧して、当該それぞれの突起状電極を一定の高さに揃え、
上記露出工程において、上記それぞれの突起状電極を上記基材表面に露出させる請求項１又は２に記載の電子部品実装済み部品の製造方法。
【請求項４】
上記露出工程の後、上記基材表面に露出した上記電極上に、メッキ又はイオンプレーティング又はスパッタリング又は蒸着により、回路パターン、金属薄膜コンデンサ、コイル、又は、抵抗を形成する請求項１から３のいずれか１つに記載の電子部品実装済み部品の製造方法。
【請求項５】
上記露出工程の後、上記基材表面に露出した上記電極上に半田ペースト又は導電性接着剤を印刷し、
その後、上記半田ペースト又は導電性接着剤を加熱硬化させることにより回路パターンを形成する請求項１から３のいずれか１つに記載の電子部品実装済み部品の製造方法。
【請求項６】
上記埋設工程において、複数個の上記電子部品を一括して上記基材に埋設し、
上記露出工程の後、上記それぞれの電子部品が互いに分割されるように上記基材を個片に切断する工程をさらに備える請求項１から５のいずれか１つに記載の電子部品実装済み部品の製造方法。
【請求項７】
請求項１から６のいずれか１つに記載の電子部品実装済み部品の製造方法により電子部品実装済み部品を製造した後、この電子部品実装済み部品の片面あるいは両面に、電子部品実装済み部品あるいは基材を複数枚、厚み方向に積層化し、積層化した表裏両面に保護シートを配置することにより多層積層電子部品実装済み部品を製造する多層積層電子部品実装済み部品の製造方法。
【請求項８】
複数の電子部品を供給可能に収容する電子部品供給装置と、
シート基材が載置されるステージと、
上記電子部品供給装置より供給される上記電子部品を吸引保持して、上記ステージに載置された上記シート基材上に当該電子部品を搭載する電子部品搭載装置と、
上記搭載された状態の電子部品を上記シート基材に対して加圧しながら、上記電子部品の電極が上記シート基材の表面より露出しないように、当該シート基材内に当該電子部品を埋設する電子部品埋設装置と、
プラズマ放電加工、あるいは、研磨加工及び上記プラズマ放電加工を用いて、上記埋設された電子部品の上記電極を上記基材の表面に露出させる電極露出装置とを備えることを特徴とする電子部品実装済み部品の製造装置。
【請求項９】
上記シート基材は熱可塑性樹脂により形成され、
上記電子部品埋設装置は、上記シート基材に対する上記電子部品の加圧の際に、当該シート基材を加熱させる請求項８に記載の電子部品実装済み部品の製造装置。
【発明の詳細な説明】
【０００１】
【発明の属する技術分野】
本発明は、半導体素子等の電子部品を基材に実装して電子部品実装済部品を製造する、電子部品実装済部品の製造方法及び製造装置、電子部品実装済部品、及び、上記電子部品実装済部品の製造方法により製造される電子部品実装済部品を複数枚、厚み方向に積層化し、ラミネート処理を行う多層積層電子部品実装済み部品の製造方法に関するものである。より具体的には、本発明は、上記電子部品の例として、１個又は複数の半導体素子、コンデンサ、抵抗等の受動部品を、上記基材の例としての一つのキャリア基板に実装したＣＳＰ（チップサイズパッケージ）、ＭＣＭ（マルチチップモジュール）、複数個のメモリーチップを多段に重ねてなるスタックモジュール、メモリーカード、非接触ＩＣカード等に関する。
【０００２】
【従来の技術】
従来の電子部品実装済完成品の製造方法について、図６及び図７を参照しながら以下に説明する。
【０００３】
従来、半導体素子、受動部品等の電子部品が実装されたＣＳＰ、ＭＣＭ、メモリーモジュールにおいては、キャリア基板上に半導体素子を導電性接着剤あるいはシートを介して加熱・圧接する方法がとられている。また、電子部品は、キャリア基板上の所定の回路パターンにクリーム半田を印刷したのち装着し、その後、クリーム半田をリフローする方法により、実装されている。
【０００４】
具体的には、図６に示すように、半導体素子１０１は、図示していないその電極パッドに形成された突起状電極１０２とキャリア基板１０６上の電極１０３とが、図示していない異方性導電性接着剤を介して，電気的に接続されて、電子部品実装済み部品が形成されている。なお、半導体１０１とキャリア基板１０６との間にはその接合強度を向上させるため、封止材１０５が注入・硬化されている。
【０００５】
また、キャリア基板１０６及び電子部品１０９は、キャリア基板１０６上の所定の電極１０４及び電子部品１０９の電極１０と、マザー基板１１１の所定の電極１０８とがクリーム半田１０７を介してそれぞれ接続されている。尚、図６の１１３は、マザー基板１１１の表面の電極１０８と裏面の回路パターン１１２を電気的に接続する導体がその内部に形成されたスルーホールである。該スルーホール１１３は、電極１０８が形成されている面のみで製品としての機能を果たすモジュールの場合は、必要では無い。その製造工程は、図７に示すように、まず、ステップ(図内では「Ｓ」にて示す)１では、マザー基板１１１上の所定の電極１０７上にクリーム半田を印刷して塗布する。クリーム半田１０７の印刷は、一般的にスクリーン印刷法により実施される。
【０００６】
次のステップ２では、マザー基板１１１上の上記印刷により形成したクリーム半田１０７上に、半導体素子１０１が搭載されたキャリア基板１０６及び電子部品１０９を位置合わせしてそれぞれ実装する。
【０００７】
その次のステップ３では、半導体素子１０１を搭載したキャリア基板１０６及び電子部品１０９が実装されたマザー基板１１１をリフロー炉に通し、クリーム半田１０７を溶融し、その後、硬化させる。
【０００８】
このようにして、電子部品実装済み部品を有する電子部品実装済み完成品としてのメモリーモジュール１１４が作製される。
【０００９】
【発明が解決しようとする課題】
しかし、上述した従来の電子部品実装済部品を有する電子部品実装済完成品の製造方法、及び該電子部品実装済完成品の製造方法にて製造される電子部品実装済完成品としてのＭＣＭ、メモリーモジュール等の構成では、以下の問題があった。
【００１０】
マザー基板１１１上にＣＳＰ等の電子部品を搭載するために、モジュールの厚み方向の高さが高くなり、薄型化が要求される最近の製品二ーズに答えられない。また、そのために、曲げの影響を受けやすく、モジュールを軟らかくすることが難しく、曲面などの形状に適用が困難である。また、電子部品１０９やキャリア基板１０６を搭載するためにマザー基板１１１を搭載するための領域が必要で、一つのマザー基板１１１に搭載できる電子部品点数や回路パターンを形成する領域がマザー基板１１１の大きさにより決定され、マザー基板１１１の小型化が要求される最近の製品二ーズにも応えることができない。さらに、半導体素子１０１やクリーム半田１０７は直接大気にさらされるため、高温高湿の環境で使用すると酸化が起こり、電気的短絡、オープン不良、接合強度の低下などが起こりやすい。また、リフロー炉中での温度ばらつきがあるために基板サイズを大きくできず、バッチ処理が主流になっているが、生産性が悪い。
【００１１】
本発明はこのような問題点を解決する為になされたもので、高品質、高生産性で安価な電子部品実装済部品の製造方法及び製造装置、電子部品実装済部品、及び、多層積層電子部品実装済み部品の製造方法を提供することを目的とする。
【００１２】
【課題を解決するための手段】
上記目的を達成するために、本発明は以下のように構成する。
【００１３】
本発明の第１態様によれば、電子部品を基材中に埋設する工程と、
上記電子部品の電極を上記基材表面に露出させる工程とを備え、
上記露出工程において、上記電極を上記基材表面に露出させることを特徴とする電子部品実装済み部品の製造方法を提供する。
【００１４】
本発明の第２態様によれば、上記電子部品を上記基材中に埋設する工程の前に、上記電子部品としての半導体素子の電極パッドに突起状電極を形成した後、
上記埋設工程において、上記突起状電極を一定の高さに揃えるかあるいは直接、上記半導体素子を基材に埋設し、
上記露出工程において、上記突起状電極を上記基材表面に露出させる第１の態様に記載の電子部品実装済み部品の製造方法を提供する。
【００１５】
本発明の第３態様によれば、上記露出工程の後、上記基材表面に露出した上記電極上に、メッキ又はイオンプレーティング又はスパッタリング又は蒸着により、回路パターン、金属薄膜コンデンサ、コイル、又は、抵抗を形成する第１又は２の態様に記載の電子部品実装済み部品の製造方法を提供する。
【００１６】
本発明の第４態様によれば、上記露出工程の後、上記基材表面に露出した電極上に半田ペースト又は導電性接着剤を印刷した後、高温炉又は高温ステージで加熱硬化することにより回路パターンを形成する第１又は２記載の電子部品実装済み部品の製造方法を提供する。
【００１７】
本発明の第５態様によれば、上記埋設工程において、複数個の電子部品を一括して上記基材に埋設し、
上記露出工程の後、個片に切断する工程をさらに備える第１から４のいずれか１つの態様に記載の電子部品実装済み部品の製造方法を提供する。
【００１８】
本発明の第６態様によれば、第１から５のいずれか１つの態様に記載の電子部品実装済み部品の製造方法により電子部品実装済み部品を製造した後、この電子部品実装済み部品の片面あるいは両面に、電子部品実装済み部品あるいは基材を複数枚、厚み方向に積層化し、積層化した表裏両面に保護シートを配置することにより多層積層電子部品実装済み部品を製造する多層積層電子部品実装済み部品の製造方法を提供する。
【００１９】
本発明の第７態様によれば、第１から５のいずれか１つの態様に記載の電子部品実装済み部品の製造方法により製造された電子部品実装済み部品を提供する。
【００２０】
本発明の第８態様によれば、基材と、
研磨加工、プラズマ放電加工のいずれかあるいは両方により、上記基材表面に電極が露出された状態で、上記基材中に埋設された電子部品とを備えることを特徴とする電子部品実装済み部品を提供する。
【００２１】
本発明の第９態様によれば、上記基材表面に露出した上記電極上に、メッキ又はイオンプレーティング又はスパッタリング又は蒸着により形成された、回路パターン、金属薄膜コンデンサ、コイル、又は抵抗をさらに備えるようにした第８の態様に記載の電子部品実装済み部品を提供する。
【００２２】
本発明の第１０態様によれば、基材及び電子部品を供給する電子部品供給装置と、
上記電子部品及びその電極位置及び形状を認識する認識装置と、
上記電子部品を吸引した後、上下反転する上下反転装置と、
上記電子部品を上記基材上に搭載する電子部品搭載装置と、
上記電子部品を上記基材内に埋設する電子部品埋設装置と、
プラズマ放電加工・研磨加工のいずれかあるいは両方を用いて上記電子部品の上記電極を上記基材の表面に露出させる電極露出装置とを備えることを特徴とする電子部品実装済み部品の製造装置を提供する。
【００２３】
【発明の実施の形態】
以下に、本発明にかかる実施の形態を図面に基づいて詳細に説明する。
【００２４】
（第１実施形態）
図１（ａ）〜（ｄ）は、本発明の第１実施形態にかかる電子部品実装済部品を製造する工程を示す一部断面図である。この実装済み部品製造工程は、電子部品をシート基材に埋設する工程と、上記埋設された電子部品の電極をこのシート基材の表面に露出させる工程とから構成されている。
【００２５】
ここでは、一例として、電子部品１は、コンデンサ部品又は抵抗部品などの受動部品、半導体素子、ＣＳＰ部品などを熱可塑性樹脂シート基材３中に埋設する、電子部品実装済部品の一例としてのシートモジュールの形成方法について説明する。
【００２６】
熱可塑性樹脂シート基材３は、例えば、ポリエチレンテレフタレート、塩化ビニル、ポリカーボネイト、アクリルニトリルブタジエンスチレン、又は、熱可塑性ポリイミド等の、電気的絶縁性を有し、その厚さが１０μｍ〜１ｍｍであることが望ましい。
【００２７】
図１（ａ）〜（ｂ）は、電子部品１を熱可塑性樹脂シート基材３に埋設する工程の一例を示す一部断面図である。なお、電子部品１の熱可塑性樹脂シート基材３への埋設はこの方法によらず、他の方法で行うようにしてもよい。
【００２８】
図１（ａ）は、電子部品１を熱可塑性樹脂シート基材３に埋設する前の状態を示す一部断面図であり、加熱ステージ５上に熱可塑性樹脂シート基材３を置き、熱可塑性樹脂シート基材３の上に、複数の電極２を有する電子部品１を置いている。その電子部品１の上方に、プレスツール４を配置する。なお、加熱ステージ５及びプレスツール４の表面は、ガラス、ステンレス、セラミックス、又は、テフロン（登録商標）などで平面状であることが望ましい。図中には示していないが、電子部品１の一例としてのコンデンサ部品１とプレスツール４との間、あるいはシート基材３と加熱ステージ５の間には、ガラス板、セラミック板やテフロン（登録商標）シートなどの基材を介しても構わない。このように基材を介する理由は、熱可塑性樹脂シート基材３は、そのガラス転移点以上に加熱するとゲル状化しかつ粘性を有するため、加熱ツール４やステージ５に付着して離れなくなるためである。そのまま冷却すると、硬化収縮し、さらに離れにくくなる。そのために、離型材としてテフロン（登録商標）などの材料の基材を介することが望ましい。例えば、電子部品１の一例としての１８０μｍの半導体素子を、基材の一例としてのポリエステルテレフタレートに埋設するときは、厚さ５０μｍ〜１００μｍのテフロン（登録商標）シートを介することが望ましい。このように基材を介する理由は、ポリエステルテレフタレートのガラス転移点は１２０℃であり、その際、加熱ツールは２００℃まで上がる。耐熱性の観点から、ポリテトラフルオロエチレンが望ましい。なお、その厚さが厚すぎると半導体素子が熱可塑性基材ではなく、離型紙の方に埋め込まれてしまう。また、薄過ぎると半導体素子裏面に接触時離型紙が破れる可能性がある。高さ０．０４０ｍｍの突起状電極を有する０．１８０ｍｍ厚の半導体素子を０．２００ｍｍ厚のＰＥＴシート基材に埋め込む際、テフロン（登録商標）は０．０５０から０．１００ｍｍ厚が適正であった。
【００２９】
埋設工程では、加熱したプレスツール４を加熱ステージ５に向けて任意の荷重をかけながら電子部品１を熱可塑性樹脂シート基材３内に押し込むことにより、電子部品１を熱可塑性樹脂シート基材３中に埋設する。この状態では、プレスツール４に接触した電子部品１の裏面１ｒがシート基材３の裏面３ｒと大略同一面を形成している。
【００３０】
図１（ｂ）は、電子部品１が熱可塑性樹脂シート基材３中に埋設された状態を示す。なお、電子部品１の埋め込み中の熱可塑性樹脂シート基材３を加熱するとき、その加熱温度が、熱可塑性樹脂シート基材３のガラス転移点と、熱可塑性樹脂シート基材３の粘度が下がりかつ電子部品１が熱可塑性樹脂シート基材３を貫通する上限温度との間となるように、熱可塑性樹脂シート基材３を加熱することが望ましい。例えば、電子部品が０．３ｍｍ×０．６ｍｍ×０．３ｍｍのチップコンデンサをポリエチレンテレフタレートのシート基材に埋め込む場合には、そのポリエチレンテレフタレートのシート基材の厚さは０．３〜０．４ｍｍ、埋め込み時の樹脂温度は１５０〜１７０℃、荷重４０〜５０ｋｇｆ（３９２．４〜４９０．５Ｎ）、プレス時間２０ｓ〜１５０ｓであることが望ましい。
【００３１】
次いで、プレスツール４を引き上げ、電子部品１が埋設されたシート基材３を加熱ステージ５から剥離し、室温まで冷却することにより、シート基材３は硬化し、シート基材３に電子部品１が埋設される。
【００３２】
しかし、この時点では、シート基材３内に埋設された電子部品１の電極２がシート基材３を突き破ってそのシート表面に露出しておらず、プレスツール４に接触した電子部品１の裏面１ｒがシート基材３の裏面３ｒと大略同一面を形成しているだけであり、シート面の片面（すなわち、この場合には電子部品１の裏面１ｒ）しかシート基材３の裏面３ｒ側の表面に露出しておらず、電子部品１の表面１ｆ側の電極２との接続を取ることができない。例えば、前記した例では、電極からシート基材３の表面までの距離は最大で０．４ｍｍ−０．３ｍｍ＝０．１ｍｍ＝１００μｍになる。また、ＩＣチップなどのように片面（すなわちＩＣチップ表面）だけ電極を持つ電子部品の場合、ＩＣチップ裏面からは導通をとれないため、シート基材３のいずれの面からも電気的接続を得ることができない。
【００３３】
そこで、露出工程において、研磨加工又はプラズマ放電加工あるいはその両方を用いて、電極２をシート基材３の表面に露出させる。
【００３４】
図１（ｃ）は、研磨加工を説明する一部断面図である。電子部品１を埋設したシート基材３を研磨加工用ステージ１０に対して固定用ジグの使用、吸引などにより固定する。研磨機６により研磨紙７をシート基材３の電極２を露出させたい面に押し当て、回転あるいは水平動作させ、シート基材３を研磨する。＃８０、＃１００、＃１５０、＃５００、＃８００、＃１０００、 ＃１２００、＃１５００、＃２０００の順に徐々に細目の研磨紙を用いてシート基材３を研磨した後、１μｍ、０．５μｍ、０．３μｍと徐々に小さい粒径のセラミックス粉（アルミナなど）でシート基材３をバフ研磨することが望ましい。なお、研磨紙の粗さ、粉末径は必ずしもこれらすべてを用いる必要は無く、これらの値以外の粗さ及び粉末径であっても構わない。また、研磨時に研磨粉を除去するために水や有機溶剤を用いることが望ましい。このように研磨することにより、複数の電極２をシート基材３の表面に露出させる。
【００３５】
また、図１（ｄ）は、プラズマ放電加工を説明する一部断面図である。電子部品１が実装されたシート基材３を真空炉の真空チャンバー９内に入れて真空チャンバー９中のプラズマ放電用下側電極１２に固定し、真空チャンバー９内の真空引きを行って減圧状態とし、Ａｒなどの不活性ガスを真空チャンバー９内に導入し、プラズマ放電用上側電極１１とプラズマ放電用下側電極１２との間に高電圧を印加し、真空チャンバー９内の上側電極１１と下側電極１２との間でプラズマを発生させてプラズマエッチングさせる。なお、プラズマを局所的に集中して発生させるために磁場などを同時に用いても構わない。プラズマがシート基材３の粒子をたたき出し、シート基材３をその厚み方向に削っていく。
【００３６】
上記露出工程での電極露出方法の具体例としては、（１）シート基材３に対して電極２が露出するまですべて研磨加工で行う、（２）シート基材３に対して電極２が露出するまですべてプラズマ加工を行う、（３）シート基材３に対して研磨加工により粗く削り、最後の仕上げはプラズマ放電加工を用いて、電極２をさせる、（４）シート基材３に対して研磨加工により全体を削り、電極２の近傍のみプラズマ放電加工を行うなどの組み合わせ方法が挙げられる。
【００３７】
このような方法を用いると、（１）一括で複数個の電極２を露出させることが可能となり、生産タクトが向上する、（２）加工後のシート表面が平面であるため、シート表面への印刷、膜形成やシートモジュールの積層化、カード化などが容易になる、などのメリットがあり、実用的である。
【００３８】
従って、第１実施形態によれば、電子部品１がシート基材３に埋設されているため、シートモジュールの厚みを小さくすることができて薄型化が可能となる。さらに、薄いために従来の基板よりも軟らかく、曲面や曲げ動作を行う場所で使用することができる。さらに、電子部品１の一例としてＩＣチップをシート基材３に内蔵させる場合には、基板すなわちシート基材３の表面への膜形成領域及び回路パターン形成領域を大きくすることができ、高機能化が可能となるとともに、基板サイズの小型化も可能となる。
【００３９】
（第２実施形態）
電子部品は、第１実施形態ではコンデンサ部品、抵抗等の受動部品のチップ型部品を例にとったが、半導体素子であっても構わない。本発明の第２実施形態では電子部品として半導体素子を例にとり、図２を用いて、電子部品実装済部品の一例としての半導体素子実装済み部品の製造工程について説明する。
【００４０】
この半導体素子実装済み部品の製造方法は、まず、半導体素子の電極パッドに突起状電極を形成する。次に、その突起状電極の高さを揃え、その半導体素子をシート基材に埋め込んだ後、シート基材の表面にその突起状電極表面を露出させることにより大略構成している。なお、突起状電極の高さを揃える（レベリング）工程は省いてもよい。以下、各工程の詳細について図２（ａ）から図２（ｄ）を用いて説明する。
【００４１】
図２（ａ）は、半導体素子１３に複数の突起状電極１５を形成する工程を示す一部断面図である。まず、金又はアルミニウムなどから成る表面層を有する平面の金属電極パッド１４を複数個有する半導体素子１３をステージ１７上に置き、図示していない固定用ジグや吸引などの方法によりステージ１７に固定する。次に、金又はアルミニウムなどの金属細線７０を電極形成用ジグ１６に通し、そのジグ１６の先端から出た金属細線７０を放電して球状部を形成した後、その金属細線７０の球状部を電極パッド１４に熱、荷重、及び、超音波を印加しながら、押し当てる。その後、ジグ１６を引き上げると、金属細線７０の球状部のうち再結晶化した領域とアモルファス状態の領域との境界近傍で金属細線７０が破断し、半導体素子１３の電極パッド１４には、突起状電極１５が形成される。なお、メッキやクリーム半田の印刷・溶融・硬化などにより突起状電極１５を形成しても構わない。
【００４２】
図２（ｂ）は、レベリング工程を示す一部断面図である。前工程で形成された複数の突起状電極１５を有する半導体素子１３をステージ１９に固定し、全ての突起状電極１５の上からレベリング用ツール１８で荷重を印加しながら一定量押し込む。それにより、全ての突起状電極１５の高さを一定に揃えることができる。ステージ１９の半導体素子１３の固定面及びレベリング用ツール１８の全ての突起状電極１５の接触面は平面となっている。
【００４３】
図２（ｃ）及び（ｄ）は半導体素子１３をシート基材３に埋め込む工程、図２（ｅ）及び（ｆ）はシート基材３に半導体素子１３の電極露出工程を示す一部断面図である。これらの工程は、第１実施形態の図１（ａ）及び（ｂ）並びに図１（ｃ）及び（ｄ）とそれぞれ同じ手法が用いられる。
【００４４】
この半導体素子実装済み部品の製造方法のより具体的な例としては、一辺が８０μｍの正方形のＡｌメッキされたランドを２〜１０個有する外形２ｍｍＸ１．８ｍｍ、 厚さ０．１８ｍｍの半導体素子１３の一例であるＩＣチップに、Ａｕの突起状電極を形成する場合、直径２５μｍの金線を用い、電流値３０．０ｍＡ、放電時間２．０ｍｓ、超音波出力１５０ｍＷ、接合温度１５０℃、ボンド（接合）荷重７０ｇの条件が望ましい。この条件では、バンプ高さが６０〜８０μｍになるが、レベリングにより４０〜６０μｍに揃えた後、厚さ１９０〜２１０μｍのポリエチレンテレフタレートのシート基材に埋め込むとき、樹脂温度は１５０〜１７０℃、荷重４０〜５０ｋｇｆ（３９２．４〜４９０．５Ｎ）、プレス時間２０ｓ〜１５０ｓで埋め込む。すると、電極先端からポリエチレンテレフタレートまでの距離が最大１０μｍになる。その後、プラズマエッチングや研磨により電極をシート基材表面に露出させる。
【００４５】
上記第２実施形態によれば、半導体素子１３がシート基材３に埋設されているため、半導体素子実装済み部品であるシートモジュールの厚みを小さくすることができて薄型化が可能となる。さらに、シートモジュールが薄くなるため、従来の基板よりも軟らかく、曲面や曲げ動作を行う場所で使用することができる。さらに、半導体素子１３がシート基材３に内蔵されているため、基板すなわちシート基材３の表面への膜形成領域及び回路パターン形成領域を大きくすることができ、高機能化が可能となるとともに、基板サイズの小型化も可能となる。
【００４６】
(第３実施形態)
本発明の第３実施形態にかかる電子部品実装済部品の製造方法について図３に基き説明する。
【００４７】
図３は、電子部品実装済み部品の一例としてシートモジュールを示した一部断面図及び平面図である。このシートモジュールは、ＮＣパンチャーやレーザなどで空けた穴の周囲をメッキや導電性ペーストで電気的導通をとった導通用貫通穴（スルーホール）４８を有しかつ電気的絶縁性を有する熱可塑性樹脂シート基材３Ｄに、第２実施形態と同様の方法で形成された突起状電極１５を複数個有する半導体素子１３を埋め込む。その後、研磨加工やプラズマ放電加工で複数個の突起状電極１５を露出させる。次いで、突起状電極１５にそれぞれ接続されるように、薄膜コンデンサ４６やコイル４７を形成したものである。なお、導通用貫通穴４８は、製品であるシートモジュールが片面（ここでは突起状電極１５が露出された面）だけで機能を果たす場合には必要ない。また、薄膜コンデンサ４６は、誘電体膜を介して突起状電極１５を覆うように２種類の導電膜をスパッタリングや蒸着でシート基材３Ｄに形成することにより製造される。コイル４７は、クリーム半田や導電性ペーストをマスクスキージを用いてシート基材３Ｄに印刷したり、メッキ後にフォトリソグラフィを行うことによりシート基材３Ｄに作製される。なお、シート基材３Ｄに薄膜抵抗を形成しても構わない。すなわち、回路パターン、金属薄膜コンデンサ４６、コイル４７、又は、抵抗は、シート基材３Ｄに対して、メッキ又はイオンプレーティング又はスパッタリング又は蒸着により形成することができる。また、回路パターンは、上記基材表面に露出した電極上に半田ペースト又は導電性接着剤を印刷した後、高温炉又は高温ステージで加熱硬化することにより形成することができる。
【００４８】
この第３実施形態によれば、上記第２実施形態の作用効果に加えて、半導体素子１３がシート基材３Ｄに内蔵されているため、基板すなわちシート基材３Ｄの表面への膜形成領域及び回路パターン形成領域（例えば、薄膜コンデンサ４６やコイル４７を形成する領域）を大きくすることができ、高機能化が可能となるとともに、基板サイズの小型化も可能となる。
【００４９】
上記第３実施形態の変形例として、図４（ａ）〜（ｄ）は、このモジュールを９個同時に作製した場合の電子部品実装済み部品の製造工程を示す一部断面図と平面図である。この変形例で使用する電気的絶縁性を有する熱可塑性樹脂シート基材３Ｅは、９個の個別モジュール用領域３ｚを一体的に形成したものであり、各個別モジュール用領域３ｚは上記シート基材３Ｄに対応する。各個別モジュール用領域３ｚには、導通用貫通穴（スルーホール）４８を有している。
【００５０】
この電子部品実装済み部品の製造工程は、９個のＩＣチップ１３を、電気的絶縁性を有する熱可塑性樹脂シート基材３Ｅの９個の個別モジュール用領域３ｚ中に一括して埋め込む工程と、各ＩＣチップ１３の電極１５を研磨加工やプラズマ加工によりシート基材３Ｅの表面に露出させる工程と、そのシート基材３Ｅへの導電接着剤の印刷、金属膜の成膜などによる回路パターン形成工程と、モジュール毎に個片に切断する工程とから成る。
【００５１】
上記９個のＩＣチップ１３を一括して埋め込む工程は、基本的には第２実施形態従って第１実施形態と同様の方法で行い、９個のＩＣチップ１３がプレスツール４に接触し、加熱ステージ５に向けて任意の荷重をかけながら、９個のＩＣチップ１３をプレスツール４により同時的にシート基材３Ｅの９個の個別モジュール用領域３ｚ内に押し込むことにより、９個のＩＣチップ１３をシート基材３Ｅ中に一括して同時的に埋設する。次いで、プレスツール４を引き上げ、９個のＩＣチップ１３が埋設されたシート基材３Ｅを加熱ステージ５から剥離し、室温まで冷却することにより、シート基材３Ｅは硬化し、シート基材３Ｅに９個のＩＣチップ１３が埋設されてる。
【００５２】
また、上記電極露出工程は、基本的には第２実施形態従って第１実施形態と同様の方法で行い、各ＩＣチップ１３の複数個の電極１５を研磨加工やプラズマ加工によりシート基材３Ｅの表面に同時的に一括して露出させる。
【００５３】
さらに、上記回路パターン形成工程は、基本的には第２実施形態と同様の方法で行い、そのシート基材３Ｅへの導電接着剤の印刷、金属膜の成膜などにより一括して回路パターンを同時的に形成する。
【００５４】
上記切断工程は、個別モジュール用領域３ｚ毎に、言い替えれば、個別モジュール毎に、個片に切断する。この個片切断は、ダイシング機、又は、レーザなどを用いることが望ましい。なお、５０はモジュール毎に個片に切断するときの仮想切断線である。
【００５５】
上記第３実施形態の変形例によれば、上記第３実施形態の作用効果に加えて、従来のバッチ処理に対して、多数の半導体素子１３を一括して埋設することが可能で、かつ、多数の半導体素子１３の突起状電極１５の露出を一括してすることが可能になるため、生産性が向上するといった効果がある。
【００５６】
(第４実施形態)
本発明の第４実施形態にかかる多層積層電子部品実装済み部品の製造方法を以下に説明する。
【００５７】
この製造方法では、先の実施形態にかかる電子部品実装済み部品の製造方法により電子部品の一例である半導体素子１３を、電気的絶縁性を有する熱可塑性樹脂シート基材３Ｆに埋設した後、研磨加工やプラズマ加工により突起状電極１５をシート基材３Ｆの表面に露出させ、その後、回路パターン、薄膜抵抗、薄膜コンデンサ４６などをシート基材３Ｆの表面又は表面及び裏面に形成してシートモジュール４９を形成する。その後、そのシートモジュール４９を複数個重ねてプレスし、ラミネートするようにしている。
【００５８】
具体的には、図５は、研磨加工又はプラズマ加工により、半導体素子の電極を露出した半導体素子実装済みのシートモジュール４９を積層化し、ラミネートする方法を説明するためのシートモジュールなどの一部断面図である。電気的貫通穴４８を有する熱可塑性樹脂シート基材３Ｆは、半導体素子１３を埋設し、その後、半導体素子１３の突起状電極１５は研磨加工又はプラズマ加工によりそのシート基材３Ｆの表面に露出させる。次いで、突起状電極１５上に薄膜コンデンサ４６及び導電性ペーストによるコイル４７を形成してある。シート基材３Ｆの裏面には、半導体素子１９を有しかつ電気的絶縁性を有するとともに、突起状電極１５上に薄膜コンデンサ２２及び導電性ペーストによるコイル２１が形成されている熱可塑性樹脂シート基材３Ｇを電気的接合が取れるように位置合わせをする。次いで、両面に電気的絶縁性を有する保護シート２３，２４を重ね、厚み方向に積層化し、上下から上下ロール４０，４１によりロールプレスを行う。それにより、積層化電子部品内蔵モジュールが形成される。
【００５９】
上記保護シート２３，２４の有する機能、材質としては、保護シート２３，２４は、熱可塑性樹脂から成り、埋め込み用の熱可塑性樹脂シート基材３と同じ材料が望ましいが、同じでなくても構わない。例えば、ポリエチレンテレフタレート、塩化ビニル、ポリカーボネイト、又は、アクリルニトリルブタジエンスチレンなどが望ましい。図５では、シート基材３Ｆの下面にシート基材３Ｇを配置したが、これに限られるものではなく、シート基材３Ｆの上面に配置してもよく、シート基材３Ｆの両面に配置してもよく、さらに、シート基材３Ｆの片面あるいは両面に、他のシート基材を複数枚、厚み方向に積層化するようにしてもよい。
【００６０】
この第４実施形態によれば、上記第１，２実施形態の作用効果に加えて、さらに、複数のシート基材３Ｆ，３Ｇを積層することにより、半導体素子１３，１９や配線パターンが保護シート２３，２４に覆われるため、半導体素子１３，１９や配線パターンの耐湿性が良好になる。すなわち、大気に半導体素子１３，１９が触れず、半導体素子１３，１９の電極１５などでの酸化やマイグレーションが起こりにくくなるとともに、磨耗も防げ、薄型カードとして携帯できるなど実用的である。
【００６１】
次に、本発明の他の実施形態として、突起状電極を一定の高さに揃えずに直接半導体素子に基材を埋設することについて説明する。
【００６２】
図８は、突起状電極を予め一定の高さに揃えずに、直接、電子部品の一例としての半導体素子（ＩＣチップ）１３を熱可塑性樹脂シート基材３に埋設する方法を説明するための断面図である。
【００６３】
対比のため、図８（Ａ），（Ｂ）には予めレベリングを行った後、熱可塑性樹脂シート基材３に埋設する方法を説明するための熱可塑性樹脂シート基材３などの断面図を示す。剛性のあるステージ５上に熱可塑性樹脂シート基材３を置き、その上に突起状電極１５ａ，１５ｂを有する半導体素子１３を、電極面を下向きにして置き、その半導体素子１３の裏面を熱プレスツール４により加熱しながら加圧する。半導体素子１３の突起状電極１５ａ，１５ｂはレベリングが行われているため、その高さはほぼ等しい。そのため、半導体素子１３はステージ５の表面に対して大略平行に埋め込まれ、電極１５ａ，１５ｂは容易に熱可塑性樹脂シート基材３の表面に露出する。
【００６４】
一方、図９（Ａ），（Ｂ）は、バンプ形成後、レベリングせずに、直接的に熱可塑性樹脂シート基材３に半導体素子１３を埋設する方法を説明するための熱可塑性樹脂シート基材などの断面図である。半導体素子１３の突起状電極１５ｃ，１５ｄの高さは、バンプ形成後のばらつきにより、（電極１５ｃの高さ）＜（電極１５ｄの高さ）となっている。そのため、半導体素子１３はステージ５の表面に対して傾き、そのまま押し込むと、図９（Ｂ）の突起状電極１５ｃのように先端が熱可塑性樹脂シート基材３の表面に届かず露出しなかったり、突起状電極１５ｄのように突起状電極先端が倒れて不規則な形で露出することになる。このような露出では、次の回路形成工程で接合不良や、接合信頼性不足が発生する。
【００６５】
そこで、レベリングが無い場合の埋め込み方法を図１０（Ａ），（Ｂ）を用いて説明する。
【００６６】
図１０（Ａ）に示すように、半導体素子１３の吸引機構を有する熱プレスツール４を用い、半導体素子１３の裏面を吸引しながら熱可塑性基材２中に埋設する。半導体素子１３は常に吸引されているため、ステージ５の表面に対し平行であり、突起状電極１ｃが剛体であるステージ５に押し当てられて塑性変形し、図１０（Ｂ）のような形に変形するまでプレスすれば、突起状電極１ｃだけでなくそれよりも高い突起状電極１ｄも熱可塑性樹脂シート基材３の表面に露出する。半導体素子１３は常にステージ５に対し水平であるため図１０（Ｂ）に示すように、突起状電極１ｃと１ｄの高さは等しくなる。なお、この方法では、半導体素子１３を吸引する機構が必要なため、熱可塑性樹脂シート基材３が加熱時ガラス状になりプレスツール４に付着防止策としての、半導体素子１３とプレスツール４の間に離型紙を介することはできない。プレスツール４を熱可塑性樹脂シート基材３と離型性の良い材料にしたり、プレスツール４の形状を半導体素子１３のサイズよりも小さくしたりすることが望ましい。
【００６７】
次に、図１１は、本発明のさらに他の実施形態にかかる電子部品実装済み部品の製造装置の一例を示す模式図である。この装置は、熱可塑性樹脂シート基材３の供給機構７２と、半導体素子供給機構６７、その認識カメラ７３と、その半導体素子１３の搬送機構７８、半導体素子反転ツール７９と、仮埋めステージ７４と、熱プレス機構６８を構成する上側プレスツール４と加熱ステージ５と、プラズマエッチング機構６９とから大略構成している。
【００６８】
まず、熱可塑性樹脂シート基材３の供給は、ロール供給方式又は枚葉方式を用いることが望ましい。図１１では、ロール供給方式の場合を示す。まず、ロール状の熱可塑性樹脂シート基材３は弛みなく図１１の右側から左側へ供給機構７２により供給する。
【００６９】
電極パッド１４に突起状電極１５が予め形成された半導体素子１３を、その電極面を上面にし、規則的にトレイに収納しておく。これらのトレイを多段に重ねて電子部品供給装置の一例としての半導体素子供給機構６７の供給トレイ部７１に置く。なお、半導体素子１３の収納方法はこの方法に限らず、ウエハ状のままでも構わない。
【００７０】
次に、上下反転装置の一例としての半導体素子反転ツール７９の認識装置の一例としての半導体素子認識カメラによりトレイ内の半導体素子１３の電極面の特徴点、パターン、突起状電極外径などを認識する。その後、半導体素子反転ツール７９の吸着機能の付いた吸着ジグ７９ａにより、トレイ内の半導体素子１３の電極面のある一方の面を吸着したのち、半導体素子反転ツール７９をその回転軸回りに回転させて、半導体素子１３の上下を反転させ、上記半導体素子１３の電極面を下向きにする。
【００７１】
次いで、電子部品搭載装置の一例としての半導体素子搬送機構７８の搬送用吸着ノズル７８ａが半導体素子反転ツール７９の上方までレール７８ｃ沿いに移動し、搬送用吸着ノズル７８ａを下降させて、搬送用吸着ノズル７８ａにより、半導体素子反転ツール７９の吸着ジグ７８ａにより吸着された半導体素子１３の他方の面を吸着保持する。このように、半導体素子搬送機構７８の搬送用吸着ノズル７８ａにより吸着された半導体素子１３は、その電極面である一方の面が下向きになっている。
【００７２】
次いで、半導体素子搬送機構７８の搬送用吸着ノズル７８ａにより半導体素子１３を吸着した状態で、半導体素子搬送機構７８の搬送用吸着ノズル７８ａが仮埋めステージ７４上の熱可塑性樹脂シート基材３の上方までレール７８ｃ沿いに移動する。次いで、仮埋めステージ７４上の熱可塑性樹脂シート基材３の埋め込み位置を認識カメラ７３により認識したのち、搬送用吸着ノズル７８ａを下降させて、仮埋めステージ７４上の当該埋め込み位置に、搬送用吸着ノズル７８ａにより吸着された半導体素子１３を埋め込む。このとき、埋め込んだのちの搬送中の位置ずれを防ぐために、搬送用吸着ノズル７８ａを加熱しながら短時間一定量押し込むことが望ましい。なお、搬送用吸着ノズル７８ａの平面的なサイズは半導体素子１３と同じサイズが望ましい。
【００７３】
次に、熱可塑性樹脂シート基材３を仮埋めステージ７４上から加熱ステージ５上まで移動させ、電子部品埋設装置の一例としての上側プレスツール４により半導体素子１３を熱可塑性樹脂シート基材３内に一定時間押し込む。なお、この熱プレス機構６８は、大気下又は真空下のいずれで用いても構わない。また、半導体素子１３の熱可塑性樹脂シート基材３に対する重ね方向に複数枚重ねるように熱プレスできる多段重ね機構や、予熱工程、本加熱工程、冷却工程などに分けた、回転ステージ機構や温度プロファイルコントローラが付随していることが望ましい。なお、この熱プレス機構６８は、半導体素子１３の熱可塑性樹脂シート基材３に対する、接触開始位置、押し込み終了位置、下降速度、上昇速度などが制御できることが望ましい。
【００７４】
次に、加熱ステージ５上から電極露出装置の一例としてのプラズマエッチング機構６９まで、熱可塑性樹脂シート基材３を搬送し、プラズマエッチングにより半導体素子１３の電極１５を熱可塑性樹脂シート基材３から露出させる。プラズマエッチング機構６９では、熱可塑性樹脂シート基材３の上方にプラズマ放電用上側電極１１を配し、熱可塑性樹脂シート基材３を隙間無きように吸着する。プラズマ放電用上側電極１１の表面と平行になるように熱可塑性樹脂シート基材３の下側にはプラズマ放電用下側電極１２を配置する。両電極１１，１２間に高電圧を印加できる高周波発生電源、及び、プラズマとその電源とのインピーダンス整合を取るためのマッチャーを備える必要がある。また、酸素ガス、フッ化水素ガス、アルゴンガスなどを導入できる配管と、対応するガスが収納されたボンベとを備えることが望ましい。さらに、高真空を引くための、油回転ポンプ、油拡散ポンプ、又は、クライオポンプなどのポンプと、真空到達を確認するための真空計とを備えることが望ましい。なお、このプラズマエッチング機構６９は研磨機能に置き換えても良い。研磨の場合は、真空を引く必要は無い。
【００７５】
このように構成することにより、熱可塑性樹脂シート基材３に対して半導体素子１３の仮埋め、押し込み、電極露出を連続して行うことができる。
【００７６】
次に、本発明のさらに他の実施形態として、複数個のメモリーチップを多段に重ねてなるスタックモジュールの例について説明する。
【００７７】
図１２は、メモリーチップ２個（ここでは、第１半導体素子１３Ａと第２半導体素子１３Ｂ）を積み重ねたスタックモジュール８３がプリント配線板８５に装着されて形成された埋め込みパッケージモジュールの断面図である。図１３はその製造方法のフローチャートである。
【００７８】
埋め込みパッケージモジュールは、スタックモジュール８３に予め配線の施されたプリント配線板８５が装着されたものであり、埋め込みパッケージモジュールの基板電極８０，８０ａ，８０ｂは、図１２には示していないマザーボードと、半田や導電性接着剤などによって、接合され、マザーボードと電気的接続が得られる。例えば、第１半導体素子１３Ａの電極１５ｅ，１５ｆは、スタックモジュール８３の表面の配線８６、スタックモジュール８３のスルーホール８８、プリント配線板８５の電極８１などを介して、電極８０ａ，８０ｂまで電気的接続が得られる。
【００７９】
スタックモジュール８３の製造工程は、まず、ステップＳ３１において、第１半導体素子１３Ａを第１熱可塑性樹脂シート基材３Ａに埋め込んだ後、 ステップＳ３２において、プラズマエッチングあるいは研磨により第１半導体素子１３Ａの電極１５ｅ，１５ｆを露出させる。プラズマエッチングは、第１熱可塑性樹脂シート基材３Ａの表面全面でも、電極周囲のみでも構わない。
【００８０】
また、ステップＳ３３において、第２熱可塑性樹脂シート基材３ＢにＮＣパンチャーを用い、電気的導通穴８９を開ける。穴径は直径０．１〜１．０ｍｍが望ましい。次いで、ステップＳ３４において、スパッタリング、めっき、又は、導電性接着剤印刷などにより、回路パターン８７の印刷を行う。
【００８１】
また、同じ工法で、ステップＳ３５において、第２半導体素子１３Ｂを第２熱可塑性樹脂シート基材３Ｂに埋め込み、ステップＳ３６において、その電極１５ｇを露出させる。ステップＳ３１〜Ｓ３４とステップＳ３５〜Ｓ３６は別個に又は並行して行うことができる。
【００８２】
次に、ステップＳ３７において、第１熱可塑性樹脂シート基材３Ａを第２熱可塑性樹脂シート基材３Ｂの上に重ねて熱プレスして積層状態に固着した後、ステップＳ３８において、第１熱可塑性樹脂シート基材３Ａと第２熱可塑性樹脂シート基材３Ｂとを貫通するスルーホール８８を穴あけして形成する。
【００８３】
次いで、ステップＳ３９において、第１熱可塑性樹脂シート基材３Ａの上面に回路パターンの配線８６を印刷し、上記スルーホール８８に電気的導通材を充填する。これにより、スタックモジュール８３が完成する。
【００８４】
最後に、ステップＳ４０において、予め配線の施されたプリント配線板８５、たとえば、セラミックス、ガラスエポキシ樹脂、樹脂多層基板（例えば、松下電器産業株式会社製の商品名ＡＬＩＶＨ（アリブ＝Any Layer Interstitial Via Hole））などと、上記スタックモジュール８３とを熱プレスすることにより、埋め込みパッケージモジュールを形成する。
【００８５】
図１４は、本発明のさらに他の実施形態において、２個のメモリー用半導体素子（ＩＣチップ）１３Ｃを内蔵する熱可塑性樹脂シート基材３Ｃの層から構成されるメモリー用シートモジュール９１の４層と、１個のコントローラ用半導体素子（ＩＣチップ）１３Ｄを内蔵する熱可塑性樹脂シート基材３Ｄのコントローラ用シートモジュール９２の１層とから成るメモリーカードの断面図である。１個のメモリー用半導体素子１３Ｃが６４ＭＢの容量があるため、２個のメモリー用半導体素子１３Ｃが埋め込まれるメモリー用シートモジュール９１の１層で１２８ＭＢ、４層全体で５１２ＭＢの記録能力がある。図１５はその製造工程フローチャートである。
【００８６】
例えば、図１４のメモリー用シートモジュール９１は、縦１６ｍｍ×横８ｍｍ×厚さ０．０８０ｍｍのメモリ用半導体素子１３Ｃを２個内蔵するメモリー用シートモジュール９１が４層と、一辺が７．８ｍｍの正方形でかつ厚さ０．２００ｍｍのコントローラ用半導体素子１３Ｄを１個内蔵するコントローラ用シートモジュール９２が１層とから成り、各層間は導電性ペースト９３などにより電気的な接続が得られる。なお、それぞれの半導体素子１３Ｃ，１３Ｄの各電極には、高さ０．０４０ｍｍの突起状バンプが形成されている。
【００８７】
以下に一例としてのメモリーカードの製造方法について説明する。
【００８８】
まず、ステップＳ４１において、熱可塑性樹脂シート基材３Ｃ、例えば熱可塑性ポリイミドのシート基材３Ｃの所定個所に、ＮＣパンチャーあるいはレーザを用い、φ０．２ｍｍのスルーホール９４を開ける。
【００８９】
次に、ステップＳ４２において、メモリ用熱可塑性樹脂シート基材３Ｃにはメモリ用半導体素子１３Ｃを２個同時に埋設するとともに、コントローラ用熱可塑性樹脂シート基材３Ｄはコントローラ用半導体素子１３Ｄを１個を埋設する。
【００９０】
次いで、ステップＳ４３において、プラズマエッチングにより、半導体素子１３Ｃ，１３Ｄのバンプ電極１５を表面に露出させる。プラズマエッチングには、酸素プラズマを用いることが望ましい。
【００９１】
次に、ステップＳ４４において、メモリ用熱可塑性樹脂シート基材３Ｃとコントローラ用熱可塑性樹脂シート基材３Ｄのそれぞれにおいて、無電解Ｎｉめっきにより約１μｍのＮｉ層を付着させた後、電解めっき溶液に漬け、１５μｍのＣｕ層を形成する。その後、フォトリソグラフィー工程により、上記電極１５と接続された回路パターン９５を形成する。このとき、同時にスルーホール９４の周囲もメッキされ、電気的導通が得られる。なお、この工程は、導電性接着剤の印刷やスパッタリングでも構わない。その後、筐体９７Ａの筐体電極９６上に、印刷用マスクを載置した上で、導電性ペースト９８、例えば、クリーム半田あるいは導電性接着剤、例えば銀ペースト、銅ペースト、銀・パラジウムペーストなどをスキージを用いて印刷する。印刷後の、導電性ペースト９８のペースト厚は０．０２０〜０．０３０ｍｍであることが望ましい。
【００９２】
その後、ステップＳ４５において、コントローラ用シートモジュール９２を筐体９７Ａに搭載して、筐体９７Ａの筐体電極９６をコントローラ用熱可塑性樹脂シート基材３Ｄの回路パターン９５に導電性ペースト９８を介して電気的に接続し、硬化炉あるいはリフロー炉で導電性ペースト９８を硬化させる。
【００９３】
次に、コントローラ用シートモジュール９２の上側の電極９９上に、クリーム半田あるいは導電性接着剤、例えば、銀ペースト、銅ペースト、銀・パラジウムペーストなどの導電性ペースト９３を印刷して、４層目すなわち最下層のメモリー用シートモジュール９１を搭載し、硬化する。次に、４層目のメモリー用シートモジュール９１の上側の電極上に、クリーム半田あるいは導電性接着剤、例えば、銀ペースト、銅ペースト、銀・パラジウムペーストなどの導電性ペースト９３を印刷して、３層目のメモリー用シートモジュール９１を搭載し、硬化する。次に、３層目のメモリー用シートモジュール９１の上側の電極上に、クリーム半田あるいは導電性接着剤、例えば、銀ペースト、銅ペースト、銀・パラジウムペーストなどの導電性ペースト９３を印刷して、２層目のメモリー用シートモジュール９１を搭載し、硬化する。次に、２層目のメモリー用シートモジュール９１の上側の電極上に、クリーム半田あるいは導電性接着剤、例えば、銀ペースト、銅ペースト、銀・パラジウムペーストなどの導電性ペースト９３を印刷して、１層目すなわち最上層のメモリー用シートモジュール９１を搭載し、硬化する。
【００９４】
最後に、ステップＳ４６において、筐体蓋９７Ｂを上記シートモジュール９１，９２に被せることにより、メモリーカードが形成される。
【００９５】
図１６は、本発明のさらに他の実施形態にかかる非接触ＩＣカードの製造方法により製造される非接触ＩＣカードの中間層の上面、下面及びその断面図である。図１７は非接触ＩＣカードの製造方法のフローチャートである。図１８〜図１９は非接触ＩＣカードの製造方法の工程図である。この非接触ＩＣカードでは、データを短時間で書き取り読み取りができる。
【００９６】
図１６の非接触ＩＣカードは、データの書き換え可能なＦｅＲＡＭの半導体素子（ＩＣチップ）１３Ｅを内蔵し、表面にアンテナとしての役割を果たすコイル５６が印刷されている。
【００９７】
非接触ＩＣカードの製造工程は、まず、ステップＳ５０及び図１８（Ｂ）において、シート厚０．１００ｍｍの熱可塑性樹脂シート基材３Ｈ、例えば、ポリエチレンテレフタレートのシート基材３ＨにＮＣパンチャーを用いて、直径０．２００ｍｍのスルーホールを２箇所（５４ａ，５４ｂ）開ける。
【００９８】
次に、ステップＳ５１及び図１８（Ｃ）において、スルーホール５４ａ，５４ｂを被うようにジャンパー線５３を導電性ペースト印刷により形成し、硬化する。硬化条件は、銀ペーストの場合、１１０℃、１０秒である。
【００９９】
次に、ステップＳ５４及び図１８（Ｄ）において、４隅に高さ０．０４０ｍｍの金の突起状電極が予めステップＳ５２で形成されてステップＳ５３でレベリングされた縦４ｍｍ×横６ｍｍ×厚さ０．０８０ｍｍのＦｅＲＡＭの半導体素子１３Ｅ（図１８（Ａ）参照）をシート厚０．１００ｍｍのポリエチレンテレフタレートのシート基材３Ｈに埋設する。その後、ステップＳ５５及び図１９（Ｅ）において、プラズマエッチングにより半導体素子１３Ｅの電極１５ｈを一括して露出する。ステップＳ５０〜Ｓ５１とステップＳ５２〜Ｓ５３とは別個に又は並行して行うことができる。
【０１００】
その後、ステップＳ５６及び図１９（Ｆ）において、導電性ペーストによりアンテナ用のコイル５６を上記電極１５ｈと接触するように印刷・硬化する。
【０１０１】
最後に、ステップＳ５７及び図１９（Ｇ）において、熱可塑性樹脂、例えば、ポリエチレンテレフタレートのシート５５を、上記熱可塑性樹脂シート基材３Ｈの両面に重ね、ラミネートプレスしカード化する（図１６（Ｃ），図１７（Ｇ）参照）。
【０１０２】
その後、ステップＳ５８において模様柄を印刷した後、ステップＳ５９において打ち抜き機によりカードサイズに打ち抜く。これにより、非接触ＩＣカードが完成する。
【０１０３】
なお、上記様々な実施形態のうちの任意の実施形態を適宜組み合わせることにより、それぞれの有する効果を奏するようにすることができる。
【０１０４】
【発明の効果】
本発明により、電子部品がシート基材に埋設するためモジュールの厚みを薄型化が可能となる。さらに、薄いために従来基板よりも軟らかく、曲面や曲げ動作を行う場所で使用することができる。さらに、電子部品の一例としてＩＣチップが内蔵されている場合には、基板表面への膜形成、回路パターン形成領域が大きくなり、高機能化か可能となるとともに、基板サイズの小型化も可能となる。さらに、複数のシート基材をラミネートして使用すると、部品や配線パターンがシートに覆われ、耐湿性が良好である。さらに、従来のバッチ処理に対して、一括して埋設、電極露出をすることが可能になるため、生産性が向上するといった効果がある。
【図面の簡単な説明】
【図１】  （ａ）〜（ｄ）は、それぞれ、本発明の第１実施形態にかかる電子部品実装済み部品の製造方法の製造工程を示す一部断面図である。
【図２】  （ａ）〜（ｆ）は、それぞれ、本発明の第２実施形態にかかる半導体素子実装済み部品の製造方法の製造工程を示す一部断面図である。
【図３】  （ａ）〜（ｂ）は、それぞれ、本発明の第３実施形態において、基材表面に薄膜コンデンサおよびコイルを有する電子部品実装済み部品を示す一部断面図及び平面図である。
【図４】  （ａ）〜（ｄ）は、それぞれ、本発明の上記第３実施形態の変形例において、複数の電子部品を実装し、モジュール毎の個片に分割する工程を説明するための電子部品実装済み部品の製造工程を示す一部断面図、平面図、一部断面図、及び平面図である。
【図５】  本発明の第４実施形態において、電子部品実装済み部品を積層化した多層積層電子部品実装済み部品の製造方法の製造工程を示す一部断面図である。
【図６】  従来の電子部品実装済み部品を示す一部断面図である。
【図７】  従来の電子部品実装済み基板の製造工程を示すフローチャートである。
【図８】  （Ａ），（Ｂ）はそれぞれ、本発明の他の実施形態において、突起状電極を予め一定の高さに揃えずに、直接、半導体素子を熱可塑性樹脂シート基材に埋設する方法を説明するための熱可塑性樹脂シート基材などの断面図である。
【図９】  （Ａ），（Ｂ）はそれぞれ、本発明のさらに他の実施形態において、バンプ形成後、レベリングせずに、直接的に熱可塑性樹脂シート基材に半導体素子を埋設する方法を説明するための熱可塑性樹脂シート基材などの断面図である。
【図１０】  （Ａ），（Ｂ）はそれぞれ本発明のさらに他の実施形態において、レベリングが無い場合の埋め込み方法を説明するための熱可塑性樹脂シート基材などの断面図である。
【図１１】  本発明のさらに他の実施形態にかかる電子部品実装済み部品の製造装置の一例を示す模式図である。
【図１２】  本発明のさらに他の実施形態において、メモリーチップ２個を積み重ねたスタックモジュールがプリント配線板に装着されて形成された埋め込みパッケージモジュールの断面図である。
【図１３】  図１２のパッケージモジュールの製造方法のフローチャートである。
【図１４】  本発明のさらに他の実施形態において、２個のメモリー用半導体素子を内蔵する熱可塑性樹脂シート基材の層から構成されるメモリー用シートモジュールの４層と、１個のコントローラ用半導体素子を内蔵する熱可塑性樹脂シート基材のコントローラ用シートモジュールの１層とから成るメモリーカードの断面図である。
【図１５】  図１４のメモリーカードの製造工程フローチャートである。
【図１６】  （Ａ），（Ｂ），（Ｃ）はそれぞれ、本発明のさらに他の実施形態にかかる非接触ＩＣカードの製造方法により製造される非接触ＩＣカードの中間層の上面、下面及びその断面図である。
【図１７】  図１６の非接触ＩＣカードの製造方法のフローチャートである。
【図１８】  （Ａ）〜（Ｄ）はそれぞれ図１７の非接触ＩＣカードの製造方法の工程図である。
【図１９】  （Ｅ）〜（Ｇ）はそれぞれ図１８に続く非接触ＩＣカードの製造方法の工程図である。
【符号の説明】
１…電子部品、１ｆ…表面、１ｒ…裏面、２…電極、３，３Ｄ，３Ｅ，３Ｆ，３Ｇ，３Ｈ…熱可塑性樹脂シート基材、３Ａ…第１熱可塑性樹脂シート基材、３Ｂ…第２熱可塑性樹脂シート基材、３ｒ…裏面、４…電子部品埋め込み用上側プレスツール、５…加熱ステージ、６…研磨機、７…研磨紙、８…研磨屑、９…真空チャンバー、１０…研磨加工用ステージ、１１…プラズマ装置の電極、１２…プラズマ装置のステージ、１３…半導体素子、１３Ａ…第１半導体素子、１３Ｂ…第２半導体素子、１３Ｃ…メモリー用半導体素子、１３Ｄ…コントローラ用半導体素子、１４…電極パッド、１５…突起状電極、１５ａ，１５ｂ，１５ｅ，１５ｆ，１５ｇ，１５ｈ…電極、１６…突起状電極形成用ジグ、１７…ステージ、１８…レベリング用ツール、１９…レベリング用ステージ、２１…コイル、２２…薄膜コンデンサ、４０…上ロール、４１…下ロール、４６…薄膜コンデンサ、４７…コイル、４８…貫通穴、４９…モジュール、５０…仮想切断線、５３…ジャンパー線、５４ａ，５４ｂ…スルーホール、５５…シート、５６…コイル、６７…半導体素子供給機構、６８…熱プレス機構、６９…プラズマエッチング機構、７０…金属細線、７１…供給トレイ部、７２…熱可塑性樹脂シート基材供給機構、７３…認識カメラ、７４…仮埋めステージ、７５…、７６…、７７…、７８…半導体素子搬送機構、７８ａ…搬送用吸着ノズル、７９…半導体素子反転ツール、８０…基板電極、８０ａ，８０ｂ…電極、８１…電極、８２…、８３…スタックモジュール、８５…プリント配線板、８６…配線、８７…回路パターン、８８…スルーホール、８９…電気的導通穴、９０…、９１…メモリー用シートモジュール、９２…コントローラ用シートモジュール、９３…導電性ペースト、９４…スルーホール、９５…回路パターン、９６…筐体電極、９７Ａ…筐体、９７Ｂ…筐体蓋、９８…導電性ペースト、９９…上側の電極。
【図１】
0003739699.tif 000002
【図２】
0003739699.tif 000003
【図３】
0003739699.tif 000004
【図４】
0003739699.tif 000005
【図５】
0003739699.tif 000006
【図６】
0003739699.tif 000007
【図７】
0003739699.tif 000008
【図８】
0003739699.tif 000009
【図９】
0003739699.tif 000010
【図１０】
0003739699.tif 000011
【図１１】
0003739699.tif 000012
【図１２】
0003739699.tif 000013
【図１３】
0003739699.tif 000014
【図１４】
0003739699.tif 000015
【図１５】
0003739699.tif 000016
【図１６】
0003739699.tif 000017
【図１７】
0003739699.tif 000018
【図１８】
0003739699.tif 000019
【図１９】
0003739699.tif 000020